(57)【要約】【課題】吐出口での目詰まりが生じにくくするように塗布液を改良することで、インクジェット方式の塗布方法によるシリカ系被膜の製法を効率化せしめる方法を提供することを課題とする。【解決手段】塗布液は、塗布液中に８〜４０重量％の固形分と残部の溶媒とを有し、該溶媒は沸点が１３０℃以上の有機溶媒と酸性水溶液とを有し、前記固形分はトリアルコキシシランとテトラアルコキシシランとを酸性水溶液を有する溶媒中で加水分解及び重縮合することで得られた酸化ケイ素オリゴマーを有し、該酸化ケイ素オリゴマーはポリスチレン換算の重量平均分子量で５００〜５００００とすること。【選択図】図１
2009297626.tif 000002
【特許請求の範囲】
【請求項１】
基材上へのシリカ系被膜形成法であり、該形成法は、塗布液を微滴化する工程、微滴化された塗布液を基材に吹き付けて基材上に塗布液を塗着させる工程を有し、微滴化される塗布液は、塗布液中に８〜４０重量％の固形分と残部の溶媒とを有し、該溶媒は沸点が１３０℃以上の有機溶媒と酸性水溶液とを含有し、前記固形分はトリアルコキシシランとテトラアルコキシシランとを酸性水溶液を有する溶媒中で加水分解及び重縮合することで得られた酸化ケイ素オリゴマーを有し、該酸化ケイ素オリゴマーはポリスチレン換算の重量平均分子量で５００〜５００００であることを特徴とするシリカ系被膜形成法。
【請求項２】
微滴化される塗布液の粘度が２ｍＰａ・ｓ〜２０ｍＰａ・ｓ、表面張力が２０ｍＮ／ｍ〜４０ｍＮ／ｍであることを特徴とする請求項１に記載のシリカ系被膜形成法。
【請求項３】
基材に吹き付けられる微滴化された塗布液量が４ｐｌ〜２００ｐｌであることを特徴とする請求項１又は２に記載のシリカ系被膜形成法。
【請求項４】
前記トリアルコキシシランと前記テトラアルコキシシランとの比が、酸化物換算の質量比で１５：８５〜５５：４５であることを特徴とする請求項１乃至３にいずれかに記載のシリカ系被膜形成法。
【請求項５】
前記沸点が１３０℃以上の有機溶媒は、全溶媒に対して２０重量％以上であることを特徴とする請求項１乃至４のいずれかに記載のシリカ系被膜形成法。
【請求項６】
前記トリアルコキシシランが一般式[１]で表されるトリアルコキシシランであることを特徴とする請求項１乃至５のいずれかに記載のシリカ系被膜形成法。
Ｒ’−Ｓｉ（ＯＲ）３    [１]
ここで、Ｒは１価のアルキル基、Ｒ’は水素結合性、または、反応性の官能基を有する１価の有機基を示す。
【請求項７】
前記固形分が、平均粒径が１０〜２０００ｎｍの微粒子を有することを特徴とする請求項１乃至６のいずれかに記載のシリカ系被膜形成法。
【請求項８】
微滴化された塗布液を基材に吹き付けて基材上に塗布液を塗着させる工程時に吹き付け位置を調整することによって、２次元的に所望の形態に被膜を形成せしめることを特徴とする請求項１乃至７のいずれかに記載のシリカ系被膜形成法。
【請求項９】
シリカ系被膜形成用塗布液であり、該塗布液は、塗布液中に８〜４０重量％の固形分と残部の溶媒とを有し、該溶媒は沸点が１３０℃以上の有機溶媒と酸性水溶液とを含有し、前記固形分はトリアルコキシシランとテトラアルコキシシランとを酸性水溶液を有する溶媒中で加水分解及び重縮合することで得られた酸化ケイ素オリゴマーを有し、該酸化ケイ素オリゴマーは、スチレン換算の重量平均分子量が５００〜５００００であることを特徴とするシリカ系被膜形成用塗布液。
【請求項１０】
粘度が、２ｍＰａ・ｓ〜２０ｍＰａ・ｓ、表面張力が２０ｍＮ／ｍ〜４０ｍＮ／ｍであることを特徴とする請求項９に記載のシリカ系被膜形成用塗布液。
【発明の詳細な説明】
【技術分野】
【０００１】
本発明は、シリカ系被膜を二次元的に所望の形態に形成せしめることを可能とするシリカ系被膜形成法、及び該形成法に適した塗布液に関する。
【背景技術】
【０００２】
塗布液を微滴化する工程、微滴化された塗布液を基材に吹き付けて基材上に塗布液を塗着させる工程を有する塗布方法、すなわちインクジェット方式の塗布方法は、吹き付け位置を調整することで２次元的に所望の形態に被膜を形成できることから、所望な画像を基材上に印刷せしめる塗布方法として普及している。
【０００３】
該塗布方法を利用してアルコキシランを加水分解及び重縮合することで得られた酸化ケイ素オリゴマーと、顔料又は染料の着色成分を有する塗布液を基材に塗布して、着色されたシリカ系被膜を形成する方法が、多くはないものの特許文献１乃至３等で開示されている。
【特許文献１】特開平９−１８８８３７号公報
【特許文献２】特開平９−２７９０７５号公報
【特許文献３】特開２０００−７９６５号公報
【発明の開示】
【発明が解決しようとする課題】
【０００４】
インクジェット方式の塗布方法によって、シリカ系被膜の強度を保持したまま着色を明瞭なものとせしめるためには、酸化ケイ素オリゴマーから形成されるシリカネットワークを被膜中に高い密度で形成し、且つ被膜を厚膜化させることが求められる。被膜を厚膜化、例えば０．３μｍ以上の膜厚を得るためには、塗布液中の固形分濃度を高いものとする必要が生じるが、特許文献２で開示されているように高い固形分濃度、例えば２０重量％超等の固形分濃度では、塗布液の流動性が低くなり、塗布液の吐出口での目詰まり発生が生じやすくなる。
【０００５】
画像の高品質化のためには、塗布液の吐出部の口径は小さいもの、すなわち基材に吹き付けられる微滴化された塗布液の量を少なくすることが求められており、この問題はより顕在化するものと予測される。さらに、微滴化された塗布液の量が少ない場合、塗布液の比表面積は大きくなるので、塗布液の乾燥が速くなりやすい。これは、塗布液の乾燥は、吐出口での目詰まりを誘発しやすくなる。
【０００６】
また、塗布液中の固形分濃度が２０重量％以下の場合であっても、インクジェット方式での塗布を継続的に行えば、微滴化された塗布液の乾燥が、吐出口での目詰まりを誘発しやすくなり、２次元的に所望の形態に被膜を得ることの妨げとなることがある。
【０００７】
本発明は、前記した問題点の解決を目指し、吐出口での目詰まりが生じにくくするように塗布液を改良することで、インクジェット方式の塗布方法によるシリカ系被膜の製法を効率化せしめる方法を提供することを課題とする。
【課題を解決するための手段】
【０００８】
本発明のシリカ系被膜の形成は、基材上へのシリカ系被膜形成法であり、塗布液を微滴化する工程、微滴化された塗布液を基材に吹き付けて基材上に塗布液を塗着させる工程を有する。
【０００９】
そして、前記微滴化される塗布液は、塗布液中に８〜４０重量％の固形分と残部の溶媒とを有し、該溶媒は沸点が１３０℃以上の有機溶媒と酸性水溶液とを含有し、前記固形分はトリアルコキシシランとテトラアルコキシシランとを酸性水溶液を有する溶媒中で加水分解及び重縮合することで得られた酸化ケイ素オリゴマーを有し、該酸化ケイ素オリゴマーは、ポリスチレン換算の重量平均分子量が５００〜５００００であることを特徴とする。
【００１０】
塗布液中の固形分量は、１回の塗布で所望の膜厚（好ましく０．３μｍ以上で、より好ましくは０．３〜５μｍ、さらに好ましくは０．５〜３μｍ）を得るために必要とされる分量であり、８重量％未満では０．３μｍ以上の膜厚とすることが難しい。さらに、塗布液が基材に塗着してから乾燥するまでの時間が長くなり、得られる被膜の外周部の厚さが大きくなる現象が発生しやすいので好ましくない。
【００１１】
他方、４０重量％超では、本発明の改良された塗布液であっても塗布液の吐出口での目詰まりが生じやすくなり好ましくない。被膜の厚膜化と塗布効率を考慮すると、固形分濃度は、好ましくは８重量％〜３５重量％、より好ましくは１０重量％〜３０重量％とされる。当該濃度は２０重量％超〜２８重量％としてもよい。
【００１２】
酸性水溶液を有する溶媒中で、アルコキシシランを加水分解及び重縮合することで、被膜形成に適した酸化ケイ素オリゴマーが形成される。そして、酸化ケイ素オリゴマーの前駆物質に、トリアルコキシシランとテトラアルコキシシラン使用することで、緻密かつ柔軟なシリカネットワークが形成されるため、被膜の乾燥過程に生じる被膜の収縮を緩和することができるようになり、結果、被膜にクラックが生じ難くなり、さらに膜強度も兼ね備えたものとなる。
【００１３】
そしてさらに、酸化ケイ素オリゴマーのポリスチレン換算の重量平均分子量が５００〜５００００、好ましくは１０００〜２００００とすることで塗布液の吐出時の目詰まりが少なくなり、高濃度の固形分を有した塗布液であっても、インクジェット方式で塗布液の塗布が効率化し、厚膜のシリカ系被膜を容易に提供できるようになる。
【００１４】
酸化ケイ素オリゴマーの重量平均分子量が５００未満の場合は、塗布液が基材に塗着してから乾燥するまでの時間が長くなる。この場合、得られる被膜の外周部の厚さが大きくなる現象が発生しやすいので好ましくない。他方、重量平均分子量が５００００超の場合、塗布液が短時間で固化するようになり、目詰まりが発生しやすくなる。尚、ここでいう重量平均分子量は、ゲルパーミエーションクロマトグラフィー（ＧＰＣ）分析において、ポリスチレン換算で計算される重量平均分子量を示す。
【発明の効果】
【００１５】
本発明のシリカ系被膜の形成方法及び塗布液は、インクジェット方式で厚膜のシリカ系被膜を基材上に効率的良く形成せしめるので、当該シリカ系被膜を二次元的（二次元以下も包含する）に所望の形態に形成せしめることができる。従って、塗布液中の顔料、染料等の着色成分を適宜選択すれば、所望な画像を基材上に印刷せしめることに繋がる。
【発明を実施するための最良の形態】
【００１６】
本発明のシリカ系被膜形成法は、塗布液を微滴化する工程、微滴化された塗布液を基材に吹き付けて基材上に塗布液を塗着させる工程を有し、微滴化される塗布液は、塗布液中に８〜４０重量％の固形分と残部の溶媒とを有し、該溶媒は沸点が１３０℃以上の有機溶媒と酸性水溶液とを含有し、前記固形分はトリアルコキシシランとテトラアルコキシシランとを酸性水溶液を有する溶媒中で加水分解及び重縮合することで得られた酸化ケイ素オリゴマーを有し、該酸化ケイ素オリゴマーはポリスチレン換算の重量平均分子量で５００〜５００００であることを特徴とする。
【００１７】
本発明のシリカ系被膜形成法は、塗布液を微滴化する工程を含む。塗布液を微滴化する方法としては、インクジェット方式では、インクジェットヘッドのノズルにおいて、塗布液に圧力を加えることによって、塗布液を微滴化して吐出する。このとき、塗布液の粘度を２ｍＰａ・ｓ〜２０ｍＰａ・ｓ、また、表面張力を２０ｍＮ／ｍ〜４０ｍＮ／ｍとすると、微滴化された塗布液（以降、「液滴」と記載する場合あり）のサイズを均一にでき、さらに液滴が分裂せず、１つの液滴として吐出できるので好ましい。
【００１８】
また、基材に吹き付けられる微滴化された塗布液量を４ｐｌ〜２００ｐｌ、好ましくは１０ｐｌ〜１００ｐｌとすることが好ましい。４ｐｌ未満では、平坦性の良い０．３μｍ以上の膜厚の被膜を得にくく、２００ｐｌ超では、所望の形態で被膜を形成しにくくなる。塗布液を当該量に調整しやすくするために、塗布液の吐出口の大きさ、すなわち口径は、１０〜１００μｍ、好ましくは２０〜８０μｍとしてもよい。
【００１９】
本発明のシリカ系被膜形成法で用いる塗布液は、沸点が１３０℃以上の有機溶媒を有している。これによって、塗布液の乾燥によって塗布液の吐出口での目詰まりが生じにくくなる。このため、沸点が１３０℃以上の有機溶媒は、全溶媒に対して２０重量％以上であることが好ましい。
【００２０】
前記沸点が１３０℃以上の有機溶媒としては、多価アルコール、多価アルコールの誘導体、アミド系溶媒、または、スルホキシド系溶媒の沸点が１３０℃以上のものが使用できる。その例としては、多価アルコールとしてエチレングリコール、プロピレングリコール、１，２−プロパンジオール、ヘキシレングリコールなど、多価アルコールの誘導体としてエチレングリコールモノエチルエーテル、エチレングリコールモノブチルエーテル、エチレングリコールモノアセテート、ジエチレングリコールモノメチルエーテル、ジエチレングリコールモノエチルエーテル、ジエチレングリコールモノブチルエーテル、ジエチレングリコールジメチルエーテル、プロピレングリコールモノエチルエーテルなど、アミド系溶媒としてＮ，Ｎ−ジメチルホルムアミド、Ｎ−メチル−２−ピロリドンなど、スルホキシド系溶媒としてジメチルスルホキシドなどがある。
【００２１】
また、沸点が１５０℃以上の有機溶媒を用いると、塗布液の乾燥をさらに遅くできるので特に好ましい。
【００２２】
ただし、有機溶媒の沸点が高くなると、塗布液が基材に塗着してから乾燥するまでの時間が長くなる。この場合、得られる被膜の外周部の厚さが大きくなる現象が発生しやすい。また、沸点が高い溶媒を用いると、得られる被膜の機械的強度が大幅に低下する。このため、有機溶媒の沸点の上限は３００℃が好ましく、特に２５０℃が好ましい。
【００２３】
また、塗布液に含まれる酸性水溶液との相溶性を考慮すると、前記有機溶媒は、水との相溶性が高い方が好ましく、水への溶解性が無限大の溶媒が特に好ましい。
【００２４】
さらに、本発明で用いる有機溶媒は沸点が高いものを用いるため、被膜の機械的強度が低くなりやすい。エチレングリコールモノアルキルエーテルは、被膜の機械的強度をあまり低下させないため、前記有機溶媒に用いることが好ましく、特に、沸点が１５０℃超であり、水との相溶性も高いエチレングリコールモノブチルエーテルが特に好ましい。
【００２５】
本発明のシリカ系被膜形成法で用いる塗布液は、トリアルコキシシランとテトラアルコキシシランとを酸性水溶液を有する溶媒中で加水分解及び重縮合することで得られた酸化ケイ素オリゴマーを有する。
【００２６】
前記トリアルコキシシランには、メチルトリメトキシシラン、エチルトリメトキシシラン、プロピルトリメトキシシラン、フェニルトリメトキシシラン、メチルトリエトキシシラン、エチルトリエトキシシラン、プロピルトリエトキシシラン、フェニルトリエトキシシラン、メチルトリプロポキシシラン、エチルトリプロポキシシラン、プロピルトリプロポキシシラン、フェニルトリプロポキシシラン等を使用できる。
【００２７】
なお、前記トリアルコキシシランとしては、アルコキシ基以外の有機基がシリカネットワークと相互作用するものであれば、ネットワークが強化されて被膜の機械的強度が高くなるので好ましく、下式で示すトリアルコキシシランが使用できる。
【００２８】
Ｒ’−Ｓｉ（ＯＲ）３    [２]
ここで、Ｒは１価のアルキル基、Ｒ’は水素結合性、または、反応性の有機基を有する１価の有機基を示す。このようなトリアルコキシシランとしては、３−グリシドキシプロピルトリメトキシシラン、３−グリシドキシプロピルトリエトキシシラン、５、６−エポキシヘキシルトリエトキシシラン、５、６−エポキシヘキシルトリエトキシシラン、２−（３、４エポキシシクロヘキシル）エチルトリメトキシシラン、２−（３、４エポキシシクロヘキシル）エチルトリエトキシシラン、３−オキセタニルプロピルトリエトキシシランなどがある。
【００２９】
前記テトラアルコキシシランには、テトラメトキシシラン、テトラエトキシシラン、テトラプロポキシシランなどを使用することが可能である。そして、前記トリアルコキシシラン及び前記テトラアルコキシシランは、それぞれ単独種の化合物を使用してもよいし、複種の化合物を使用してもよい。
【００３０】
アルコキシシランのアルコキシ基は、加水分解および重縮合反応によって強固なシロキサン結合を形成する。テトラアルコキシシランは、ケイ素原子に結合する４つの官能基が全てアルコキシ基であるため、シロキサン結合が緻密に形成すされ、被膜の機械的強度を向上させることに奏功する。
【００３１】
しかし、被膜の膜厚を大きくすると、基板上に形成された被膜が乾燥する過程で大きな応力が発生するため、被膜にクラックが発生しやすくなる。
【００３２】
このとき、被膜に柔軟性があれば該応力をうまく緩和してクラックの発生を抑えることができる。本発明では、この目的のために、アルコキシ基が３個のトリアルコキシシランを導入した。トリアルコキシシランから形成される固形分は、柔軟性に優れたものとなるので、被膜の乾燥過程で生じる応力が上手く緩和でき、クラックの発生を抑制することに奏功する。
【００３３】
トリアルコキシシランとテトラアルコキシシランの重量比は、それぞれが加水分解および重縮合して得られる酸化物換算で１５：８５〜５５：４５であることが好ましい。さらに、長期使用においてもクラックやキズの発生を防ぐためには、該重量比は２０：８０〜４０：６０とすることがより好ましい。
【００３４】
そして、これらのアルコキシシランから、ポリスチレン換算の重量平均分子量で５００〜５００００の酸化ケイ素オリゴマーを得る。
【００３５】
本発明での溶媒は、酸性水溶液と有機溶媒を有する。酸性水溶液は、用いられるアルコキシシランのアルコキシ基の加水分解速度に応じて、塩酸、硫酸、硝酸などの無機酸、酢酸、フタル酸、コハク酸などの有機酸等の酸触媒を有する水溶液が選択できる。そして、アルコキシシランの加水分解及び重縮合時の溶液、すなわち、酸化ケイ素オリゴマーを有する溶液（酸化ケイ素オリゴマーを有する溶液を「シリカゾル溶液」と表記する場合有り）中でのｐＨ値が０乃至４となるように酸触媒が添加されると、酸化ケイ素オリゴマーの重量平均分子量を５００〜５００００に制御しやすいので好ましい。また、ｐＨ値が２程度であるとシリカゾル溶液や塗布液のポットライフが長くなるため、ｐＨ値が１．５〜２．５となるようにすることが特に好ましい。
【００３６】
また、酢酸やフタル酸等の酸解離定数が低い弱酸は、塩酸、硫酸、硝酸などの強酸に比較して、塗布液中の水分量が変わった場合も、ｐＨ値の変化が小さく、該ｐＨ値に設定しやすいので好ましい。
【００３７】
さらにまた、水の量をアルコキシシランに対して、３モル倍〜２０モル倍とすると酸化ケイ素オリゴマーの重量平均分子量を５００〜５００００に制御しやすいので好ましい。４モル倍未満では、加水分解反応が十分に進みにくく、酸化ケイ素オリゴマーの分子量が小さくなりやすい。一方、２０モル倍超では、分子量が大きくなりやすい。また、水の量が多くなることは、沸点が１３０℃以上の有機溶媒の濃度を相対的に低くなることにもつながる。水の量は、アルコキシシランに対して４モル倍〜１２モル倍とするのが特に好ましい。
【００３８】
次にシリカゾル溶液の作製方法の一例を説明する。テトラアルコキシシランとトリアルコキシシランから調製されるシリカゾル溶液は、例えば、アルコキシシランと溶媒を所定量混合、攪拌（例えば、約３０分程度）し溶液Ａを得る。一方、酸性水溶液と前記溶媒を混合、攪拌して溶液Ｂを得る。次いで、溶液Ａと溶液Ｂを混合し、次いで攪拌してアルコキシシランの加水分解および重縮合反応を進めることで得られる。加水分解および重縮合反応があまり進んでいないと外観や滑り性が低い膜が得られ、逆に進みすぎても膜強度が低下するので好ましくない。なお、１０℃〜４５℃で攪拌すると、１時間から１日程度で加水分解および重縮合反応を適度なレベルにまで進行させることができるので好ましい。ただし、本発明では、加水分解および重縮合反応を適度なレベルにまで進行させれば良いわけであるので、攪拌条件はこれに限定されるわけではない。また、本発明では１種以上のテトラアルコキシシランと１種以上のトリアルコキシシランを用いるため、合計で２種以上のアルコキシシランが用いられるが、これらのアルコキシシランの加水分解および重縮合は、個々に行っても一緒に行っても良い。ゾル溶液の調製方法としては、上記の方法に限定されるものではないが、上記のようなアルコキシシランを溶媒で希釈したものと、溶媒で希釈した酸性水溶液を徐々に混合する方法は、急激な反応を避けることができ、より均質な反応が得られるので好ましい。
【００３９】
また、本発明のシリカ系被膜の形成方法では、塗布液に硬化触媒として添加してもよい。該硬化触媒を添加すると、得られる被膜の機械的強度が向上するので好ましい。該硬化触媒は、塗布液中の酸化ケイ素オリゴマー量に重量比で０．０５倍量まで加えてもよい。０．０５倍量超では、添加量に対する触媒効果が薄くなる傾向があるので、大量の触媒を添加する必要はない。他方、触媒効果を発揮させるためには、硬化触媒は酸化ケイ素オリゴマー量に重量比で、０．０００１倍量以上添加することが好ましい。
【００４０】
硬化触媒は、特に、スズ、アルミニウム、チタン、ジルコニウムなどの金属錯体がより好適に用いられる。ここで、金属錯体は塩化物、臭化物、ヨウ化物、酢酸塩、硝酸塩、硫酸塩、アセチルアセトナート塩などが好ましい。
【００４１】
また、本発明で用いる塗布液には、被膜に機能を付与する目的で機能性材料が含まれていてもよい。その一つに、着色材料のような特定の波長を吸収する材料がある。
【００４２】
着色材料としては、前記シリカゾル溶液に分散可能であって、かつ塗布液を硬化させるときの熱処理で実質的に分解しないものであれば任意のものを用いることができる。このような顔料としては、アゾ系、アントラキノン系、ナフトキノン系、イソインドリノン系、スレン系、ペリレン系、インジゴ系、フルオレノン系、ジオキサジン系、チオインジゴ系、フェナジン系、フェノチアジン系、ポリメチン系、ポリエン系、ジフェニルメタン系、トリフェニルメタン系、キナクリドン系、アクリジン系、フタロシアニン系、キノフタロン系などの有機顔料、あるいは、酸化チタン、酸化亜鉛、ベンガラ、黄鉛、酸化コバルト、酸化クロム、酸化鉄、酸化銅などの単一酸化物や（Ｃｕ・Ｃｒ）酸化物、（Ｔｉ・Ｃｏ）酸化物、（Ｔ・Ｎｉ）酸化物、（Ａｌ・Ｃｏ）酸化物、（Ｃｏ・Ｐ）酸化物、（Ｃｒ・Ａｌ）酸化物、（Ｃｒ・Ｓｎ）酸化物、（Ｆｅ・Ｚｒ）酸化物、（Ｆｅ・Ｚｎ）酸化物、（Ｆｅ・Ｃｒ・Ｚｎ）酸化物、（Ｆｅ・Ｃｏ・Ｃｒ）酸化物、（Ｃｏ・Ｃｒ・Ａｌ）酸化物、（Ｔｉ・Ｆｅ・Ｚｎ）酸化物、（Ｃｒ・Ｃｕ・Ｍｎ）酸化物、（Ｔｉ・Ｎｉ・Ｃｏ）酸化物、（Ｆｅ・Ｃｒ・Ａｌ・Ｚｎ）酸化物、（Ｔｉ・Ｎｉ・Ｃｏ・Ａｌ）酸化物などの複合酸化物などの無機顔料、あるいは、カーボンブラックやカーボンナノチューブなどのカーボンが好ましい。また、必要に応じて複数の種類の顔料を組み合わせて用いてもよい。
【００４３】
これらの顔料は微粒子の状態で使用されることが好ましい。微粒子のサイズが小さくなると着色力が低下し、さらに耐久性も低下する。一方、サイズが大きくなると膜強度が低下し、さらに塗布液の吐出口での目詰まりが生じやすくなるので好ましくない。このため、平均粒子径は、１０ｎｍ〜２０００ｎｍが好ましく、特に３０ｎｍ〜１０００ｎｍが好ましい。また、平均粒子径は、着色膜の透明性に関係するため、目的とする透明性によって平均粒子径を適宜選択できる。透明性を確保したい場合は、微粒子の平均粒径は可視光線の最短波長である４００ｎｍの半分である２００ｎｍ以下、より好ましくは１００ｎｍ以下が良い。一方、不透明にしたい場合は、平均粒径を２００ｎｍ以上、より好ましくは４００ｎｍ以上が良い。
【００４４】
これらの顔料を用いる場合、顔料の分散安定性を向上させるために分散剤を併用することが好ましい。この場合、分散機などを用いてシリカゾル溶液中に分散させるが、その手順としては、あらかじめ顔料および分散剤を溶媒に溶解または分散させて分散液としたものをシリカゾル溶液に混合しても良いし、溶媒、顔料、分散剤および前記シリカゾル溶液を同時に混合して塗布液としても良い。なお、分散機には、任意のものを用いることができるが、例えば、ポットミル、ボールミル、ビーズミル、サンドミル、超音波分散機、ホモジナイザー、およびその他が挙げられる。
【００４５】
分散剤の種類は、分散液や塗布液を調製したときに顔料の分散性が著しく低下しないものであれば任意のものを使用してもよい。ただし、バインダーとして酸触媒から調製されるシリカゾル溶液が使用されるため、塩基性タイプの分散剤よりも、酸性タイプの分散剤が好適に用いられ、例えば、リン酸系やカルボン酸系の分散剤が好ましい例として挙げられる。
【００４６】
前記微粒子には、ＩＴＯ、ＡＴＯなどの導電性微粒子も使用できる。これらは１０００ｎｍ以上の波長の近赤外線を効率的に遮蔽することが知られており、これらを有する被膜は赤外線カット膜として使用してもよい。
【００４７】
また、酸化亜鉛、酸化チタン微粒子、酸化セリウム微粒子、ベンゾフェノン系分子、あるいは、ベンゾトリアゾール系分子は３８０ｎｍ以下の波長の紫外線を効率的に遮蔽することが知られており、これらの１種または複数種を有する被膜は紫外線カット膜として使用してもよい。
【００４８】
酸化ケイ素オリゴマーと機能性材料は、重量比で９９：１〜２０：８０であることが好ましい。機能性材料が１重量％未満であれば、十分な機能が得られないことがあり、さらに８０重量％超であれば、シリカ成分が少なくなって被膜の機械的強度が不十分になることがある。
【００４９】
さらにまた、本発明では、前述のように機能性材料として、有機材料、カーボンあるいは無機材料が使用されるてもよい。有機顔料やカーボンは、膜強度を下げやすいので、酸化ケイ素オリゴマーと有機顔料やカーボンとの重量比は９９：１〜７０：３０とすることが好ましい。一方、無機顔料の場合、膜強度の低下は小さいので、酸化ケイ素オリゴマーと無機顔料との重量比は７０：３０〜２０：８０とすることが好ましい。
【００５０】
また、塗布液のレベリング性を向上させる目的で塗布液にレベリング剤を微量添加しても良く、そのレベリング剤としては、水溶性のシリコーン系レベリング剤が好ましい。
【００５１】
本発明のシリカ系被膜の形成方法で用いる塗布液を塗布する基材は、特に限定されるものではないが、例えば、ガラス基材の場合には、建築用や車両用を始めとする窓や鏡、ディスプレイ用に使用されているフロ−ト板ガラス、又はロ−ルアウト法で製造されたソーダ石灰ガラス、無アルカリガラス等無機質の透明性がある板ガラスを使用できる。当該板ガラスには、無色のもの、着色のもの共に使用可能で、他の機能性膜との組み合わせ、ガラスの形状等に特に限定されるものではない。
【００５２】
基材の形状は、平板、曲げ板を問わず、さらには、風冷強化ガラス、化学強化ガラス等の各種強化ガラスの他に網入りガラスも使用できる。さらには、ホウケイ酸塩ガラス、低膨張ガラス、ゼロ膨張ガラス、低膨張結晶化ガラス、ゼロ膨張結晶化ガラス、ＴＦＴ用ガラス、ＰＤＰ用ガラス、光学フィルター用基材ガラス等の各種ガラス基材を用いることができる。
【００５３】
また、ガラス基材以外にポリエチレンテレフタレート樹脂、ポリカーボネート樹脂、ポリカーボネート樹脂、ポリ塩化ビニール樹脂、ポリエチレン樹脂等の樹脂基材を使用してもよい。
【００５４】
そして、基材に塗布した後に、得られる被膜を基材から剥離させて、自立膜、あるいは、薄片として用いても良い。
【００５５】
参考までに、本発明のシリカ系被膜形成法において、塗布液が基材に塗布されるときの様子も概略的に示しものを図１に示す。塗布液の格納部１内の塗布液２は、塗布液２を吐出口３から吐出させるための機構（インクジェット方式の塗布では、汎用的に使用されているもの；図示せず）により、吐出口３から吐出され微滴化される。吐出された塗布液４（微滴化され基材に吹き付けられる塗布液）は、基材５に到達し、基材に吹き付けられた塗布液６となり、乾燥等を経て被膜が形成される。
【実施例】
【００５６】
以下に本発明の実施例について説明する。
〔塗布液およびシリカ系被膜の評価〕
【００５７】
（１）塗布液の酸化ケイ素オリゴマーの重量平均分子量の測定
東ソー製ゲルパーミエーションクロマトグラフィーを用いて測定し、ポリスチレンで換算された重量平均分子量（Ｍｗ）を算出した。
【００５８】
（２）被膜の外観
被膜の外観を目視で評価し、問題ないものを合格（○）、問題のあったものを不合格（×）とした。
【００５９】
（３）膜厚
被膜の一部をカッターナイフで削り取り、表面粗さ計（小阪研究所製：ＥＴ４０００Ａ）を用いて、段差（膜厚）を測定した。
【００６０】
（４）被膜の鉛筆硬度
“ＪＩＳ  Ｋ  ５６００−５−４（１９９９年）”に準拠して、鉛筆硬度試験を行った。６Ｈ以上を実用性のある硬度、８Ｈ以上を高い硬度とした。
【００６１】
実施例１
（塗布液の調製）
メチルトリメトキシシラン（ＭＴＭＳ）４．９５ｇ、テトラメトキシシラン（ＴＭＯＳ）１４．４１ｇ、プロピレングリコールモノエチルエーテル（ＰＥ、沸点：１３２℃）１１．７６ｇ、１．０ｍｏｌ／ｌ酢酸（ｐＨ：２．０）１８．８９ｇを混合し、３０℃で１６時間攪拌して、塗布液としてのシリカゾル溶液を得た。ＭＴＭＳとＴＭＯＳは、酸化物換算の重量比で３０：７０であり、塗布液中の固形分濃度は１６．２５％、塗布液中の酸化ケイ素オリゴマーの重量平均分子量は３０００であった。また、塗布液の粘度（２５℃）は５．５ｍＰａ・ｓ、表面張力は２５ｍＮ／ｍであった。
【００６２】
（基材の準備）
３００ｍｍ×３００ｍｍ×３．４５ｍｍ（厚）のガラス基材の表面を研磨液で研磨し、水洗及び乾燥した。
【００６３】
（塗布）
図１の図示したような機構を有するインクジェット方式による塗布装置を使って、上記「塗布液の調製」で得た塗布液を上記「基材の準備」で得たガラス基材に塗布し、４０℃で１０分間乾燥させた後、２５０℃で１０分間焼成してシリカ系被膜を得た。本実施例では、吐出口の口径を４０μｍとし、基材に吹き付けられる微滴化された塗布液量を４０ｐｌに調整した。
【００６４】
前記「塗布液およびシリカ系被膜の評価」に記載した方法で評価した結果を表１に示す。得られた被膜の外観は良好であり、鉛筆硬度は８Ｈと高いレベルであった。
【００６５】
【表１】
2009297626.tif 000003
実施例２
３−グリシドキシプロピルトリメトキシシラン（ＧＰＴＭＳ）３．４４ｇ、テトラメトキシシラン（ＴＭＯＳ）１４．４１ｇ、ＰＥ１６．４０ｇ、１．０ｍｏｌ／ｌ酢酸（ｐＨ：２．０）１５．７５ｇを混合し、３０℃で１６時間攪拌して、ＧＰＴＭＳとＴＭＯＳの固形分換算の重量比が３０：７０、塗布液中の固形分濃度が１６．２５％の塗布液を得た。すなわち、本実施例では、ＭＴＭＳをＧＰＴＭＳに置き換えた以外は実施例１と同様の手順で被膜を得た。
【００６６】
結果、塗布液中の酸化ケイ素オリゴマーの重量平均分子量は２０００であり、得られた被膜の外観は良好であり、鉛筆硬度は９Ｈと高いレベルであった。
【００６７】
実施例３
実施例２で用いた塗布液４０ｇに、ＰＥ１０ｇを添加して塗布液とした。すなわち本実施例では、沸点が１３０℃以上の有機溶媒が全溶媒に対して５３重量％とした以外は実施例２と同様の手順で被膜を得た。
【００６８】
結果、塗布液中の酸化ケイ素オリゴマーの重量平均分子量は２０００であり、得られた被膜の外観は良好であり、鉛筆硬度は８Ｈと高いレベルであった。
【００６９】
実施例４
塗布液の調製において、ＰＥの替わりにエチレングリコールモノブチルエーテル（ＥＢ、沸点：１７１℃）を用いた以外は実施例３と同様の手順で被膜を得た。すなわち、本実施例では、沸点が１３０℃以上の有機溶媒としてＥＢを有する塗布液を用いた。
【００７０】
結果、塗布液中の酸化ケイ素オリゴマーの重量平均分子量は６０００であり、得られた被膜の外観は良好であり、鉛筆硬度は９Ｈと高いレベルであった。
【００７１】
実施例５
３−グリシドキシプロピルトリメトキシシラン（ＧＰＴＭＳ）４．２４ｇ、テトラメトキシシラン（ＴＭＯＳ）１７．７３ｇ、ＰＥ８．６４ｇ、１．０ｍｏｌ／ｌ酢酸（ｐＨ：２．０）１９．３９ｇを混合し、３０℃で１６時間攪拌して、塗布液を得た以外は実施例２と同様の手順で被膜を得た。すなわち、本実施例では、塗布液中の固形分濃度を２０重量％にした塗布液を用いた。
【００７２】
結果、塗布液中の酸化ケイ素オリゴマーの重量平均分子量は３５００であり、得られた被膜の外観は良好であり、鉛筆硬度は８Ｈと高いレベルであった。
【００７３】
実施例６
塗布液の調製において、１．０ｍｏｌ／ｌ酢酸（ｐＨ：２．０）の替わりに０．１ｍｏｌ／ｌ酢酸（ｐＨ：２．８）を用いた以外は実施例２と同様の手順で被膜を得た。
【００７４】
結果、塗布液中の酸化ケイ素オリゴマーの重量平均分子量は１６０００であり、得られた被膜の外観は良好であり、鉛筆硬度は８Ｈと高いレベルであった。
【００７５】
実施例７
塗布液の調製において、１．０ｍｏｌ／ｌ酢酸（ｐＨ：２．０）の替わりに０．５ｍｏｌ／ｌ硝酸（ｐＨ：０．９）を用いた以外は実施例２と同様の手順で被膜を得た。
【００７６】
結果、塗布液中の酸化ケイ素オリゴマーの重量平均分子量は２０００であり、得られた被膜の外観は良好であり、鉛筆硬度は８Ｈと高いレベルであった。
【００７７】
実施例８
塗布液の調製において、１．０ｍｏｌ／ｌ酢酸（ｐＨ：２．０）の替わりに０．１ｍｏｌ／ｌ硝酸（ｐＨ：１．５）を用いた以外は実施例２と同様の手順で被膜を得た。
結果、塗布液中の酸化ケイ素オリゴマーの重量平均分子量は８００であり、得られた被膜の外観は良好であり、鉛筆硬度は８Ｈと高いレベルであった。
【００７８】
実施例９
実施例２で用いた塗布液４０ｇに、顔料分散液（顔料：銅フタロシアニン系シアン顔料、濃度：１０％）を１０ｇ混合して塗布液とした。
【００７９】
結果、得られた被膜の外観は良好であり、鉛筆硬度は８Ｈと高いレベルであった。
【００８０】
実施例１０
実施例３で用いた塗布液４０ｇに、ＩＴＯ超微粒子が分散された溶液（ＩＴＯ超微粒子の含有量３０重量％、溶媒：イソプロピルアルコール、三菱マテリアル社製）２０ｇを混合して塗布液とした。
【００８１】
結果、得られた被膜の外観は良好であり、鉛筆硬度は９Ｈと高いレベルであった。
【００８２】
比較例１
３−グリシドキシプロピルトリメトキシシラン（ＧＰＴＭＳ）１．０６ｇ、テトラメトキシシラン（ＴＭＯＳ）４．４３ｇ、ＰＥ３９．６６ｇ、１．０ｍｏｌ／ｌ酢酸（ｐＨ：２．０）４．８５ｇを混合し、３０℃で１６時間攪拌して塗布液を得た以外は実施例２と同様の手順で被膜を得た。すなわち、本実施例では、塗布液中の固形分濃度を５重量％にした以外は実施例２と同様の手順で被膜を得た。
【００８３】
結果、被膜の外周部の厚さが大きくなり見栄えが悪かった。また、膜厚の０．２μｍと薄かった。
【００８４】
比較例２
実施例５で用いた塗布液を減圧乾燥して、塗布液中の固形分濃度が４５重量％の塗布液を得た。
【００８５】
結果、得られた被膜はカスレが非常に多く、見栄えが悪かった。
【００８６】
比較例３
塗布液の調製において、１．０ｍｏｌ／ｌ酢酸（ｐＨ：２）の替わりに０．０１ｍｏｌ／ｌ硝酸（ｐＨ：２．４）を用い、３０℃で２ｈ攪拌した以外は実施例２と同様の手順で被膜を得た。
【００８７】
結果、塗布液中の酸化ケイ素オリゴマーの重量平均分子量は３５０と小さかった。また、得られた被膜は外周部の厚さが大きく、見栄えが悪かった。
【００８８】
比較例４
塗布液の調製において、３０℃で６０時間攪拌して塗布液を得た以外は実施例２と同様の手順で被膜を得た。
【００８９】
結果、塗布液中の酸化ケイ素オリゴマーの重量平均分子量は７４０００と大きかった。また、得られた被膜はカスレが非常に多く、見栄えが悪かった。
【００９０】
比較例５
３−グリシドキシプロピルトリメトキシシラン（ＧＰＴＭＳ）とテトラメトキシシランの比を酸化物換算の重量比で１００：０とした以外は、実施例２と同様の手順で被膜を得た。すなわち、本比較例では、トリアルコキシシランのみで調製した塗布液を用いた。
【００９１】
結果、鉛筆硬度試験は「５Ｈ」と膜強度は不十分であった。
【００９２】
比較例６
塗布液の調製において、ＰＥの替わりにイソプロピルアルコール（ＩＰＡ、沸点：７８℃）を用いた以外は全て実施例３と同様の手順で被膜を得た。すなわち本比較例では、沸点が１３０℃以上の有機溶媒を含まない塗布液を用いた。
【００９３】
結果、得られた被膜はカスレが非常に多く、見栄えが悪かった。
【図面の簡単な説明】
【００９４】
【図１】本発明のシリカ系被膜形成法において、塗布液が基材に塗布されるときの様子を概略的に示しものである。
【符号の説明】
【００９５】
１    塗布液の格納部
２    塗布液の格納部にある塗布液
３    塗布液の吐出口
４    吐出された塗布液（基材に吹き付けられる塗布液）
５    基材
６    基材に吹き付けられた塗布液
【図１】
2009297626.tif 000004